(57)【要約】【課題】  電極箔の集電部と端子部材との間の電気的な接続抵抗を確実に低減することができるコンデンサ用電極箔の製造方法を提供すること。【解決手段】  コンデンサ用電極箔は、蓄電部と、端子部材が電気的に接続される集電部とを有している。この電極箔の製造方法は、帯状の電極箔素材の少なくとも一側縁部の表面及び裏面にそれぞれ該側縁に沿って所定幅で連続してマスキングをするマスキング工程100と、マスキングをした状態で電極箔素材の非マスキング部にエッチング処理を施すことにより、電極箔素材の非マスキング部を蓄電部とするエッチング工程101と、エッチング工程101の後で、電極箔素材のマスキング部のマスキング剤を除去することにより、電極箔素材のマスキング剤除去部を集電部とするマスキング剤除去工程104と、を含んでいる。【選択図】      図１０
2005340794.tif 000002
【特許請求の範囲】
【請求項１】
蓄電部と、端子部材が電気的に接続される集電部とを有する、コンデンサ用電極箔の製造方法において、
帯状の電極箔素材の少なくとも一側縁部の表面及び裏面にそれぞれ該側縁に沿って所定幅で連続してマスキングをするマスキング工程と、
マスキングをした状態で前記電極箔素材の非マスキング部にエッチング処理を施すことにより、前記電極箔素材の非マスキング部を蓄電部とするエッチング工程と、
前記エッチング工程の後で、前記電極箔素材のマスキング部のマスキング剤を除去することにより、前記電極箔素材のマスキング剤除去部を集電部とするマスキング剤除去工程と、
を含んでいることを特徴とするコンデンサ用電極箔の製造方法。
【請求項２】
前記エッチング工程は、前記電極箔素材の非マスキング部にその表面及び裏面からそれぞれ深さ方向に延びた多数の不貫通エッチングピットが形成され、且つ該非マスキング部の厚さ方向中心部に地金部が残存するように、該非マスキング部にエッチング処理を施すものである請求項１記載のコンデンサ用電極箔の製造方法。
【請求項３】
前記マスキング工程は、前記電極箔素材の両側縁部の表面及び裏面にそれぞれ該各側縁に沿って所定幅で連続してマスキングをするものであり、
前記エッチング工程の後で、前記電極箔素材の蓄電部を該電極箔素材の長さ方向にジクザグ状に切断する切断工程、を含んでいる請求項１又は２記載のコンデンサ用電極箔の製造方法。
【請求項４】
蓄電部と、端子部材が電気的に接続される集電部とを有する、コンデンサ用陽極箔の製造方法において、
帯状の陽極箔素材の少なくとも一側縁部の表面及び裏面にぞれぞれ該側縁に沿って所定幅で連続してマスキングをするマスキング工程と、
マスキングをした状態で前記陽極箔素材の非マスキング部にエッチング処理を施すことにより、前記陽極箔素材の非マスキング部を蓄電部とするエッチング工程と、
前記エッチング工程の後で、マスキングをした状態で前記陽極箔素材の蓄電部に化成処理を施す化成工程と、
前記化成工程の後で、前記陽極箔素材のマスキング部のマスキング剤を除去することにより、前記陽極箔素材のマスキング剤除去部を集電部とするマスキング剤除去工程と、
を含んでいることを特徴とするコンデンサ用陽極箔の製造方法。
【請求項５】
前記エッチング工程は、前記陽極箔素材の非マスキング部にその表面及び裏面からそれぞれ深さ方向に延びた多数の不貫通エッチングピットが形成され、且つ該非マスキング部の厚さ方向中心部に地金部が残存するように、該非マスキング部にエッチング処理を施すものである請求項４記載のコンデンサ用陽極箔の製造方法。
【請求項６】
前記マスキング工程は、前記陽極箔素材の両側縁部の表面及び裏面にそれぞれ該各側縁に沿って所定幅で連続してマスキングをするものであり、
前記化成工程の後で、前記陽極箔素材の蓄電部を該陽極箔素材の長さ方向にジクザグ状に切断する切断工程、を含んでいる請求項４又は５記載のコンデンサ用陽極箔の製造方法。
【請求項７】
請求項１〜３のいずれか１項記載のコンデンサ用電極箔の製造方法により得られたことを特徴とするコンデンサ用電極箔。
【請求項８】
請求項４〜６のいずれか１項記載のコンデンサ用陽極箔の製造方法により得られたことを特徴とするコンデンサ用陽極箔。
【請求項９】
陰極箔として、請求項１〜３のいずれか１項記載のコンデンサ用電極箔の製造方法により得られた電極箔が用いられるとともに、
陽極箔として、請求項４〜６のいずれか１項記載のコンデンサ用陽極箔の製造方法により得られた陽極箔が用いられていることを特徴とする積層型電解コンデンサ。
【請求項１０】
陰極箔として、請求項１又は２記載のコンデンサ用電極箔の製造方法により得られた電極箔が用いられるとともに、
陽極箔として、請求項４又は５記載のコンデンサ用陽極箔の製造方法により得られた陽極箔が用いられていることを特徴とする巻回型電解コンデンサ。
【請求項１１】
陽極蓄電部、及び陽極用端子部材が電気的に接続される帯状の陽極集電部を有する陽極箔と、
陰極蓄電部、及び陰極用端子部材が電気的に接続される帯状の陰極集電部を有する陰極箔と、
帯状のセパレータと、
を備え、
前記陽極箔の陽極蓄電部は、複数の陽極単位蓄電部から構成されており、
前記陽極単位蓄電部の表面及び裏面には、いずれも、エッチング処理及び化成処理が施されており、
前記陽極集電部の表面及び裏面には、いずれも、エッチング処理及び化成処理が、該陽極集電部の長さ方向の全域に亘って施されておらず、
前記陽極集電部には、前記複数の陽極単位蓄電部が、該陽極集電部の一側方に突出した態様で且つ該陽極集電部の長さ方向に所定間隔をおいて連設されており、
前記陽極集電部は、前記各陽極単位蓄電部が連設された複数の第１陽極単位集電部と、互いに隣り合う２個の前記第１陽極単位集電部の間に位置する第２陽極単位集電部とから構成されており、
前記陰極箔の陰極蓄電部は、複数の陰極単位蓄電部から構成されており、
前記陰極単位蓄電部の表面及び裏面には、いずれも、エッチング処理が施される一方、化成処理は施されておらず、
前記陰極集電部の表面及び裏面には、いずれも、エッチング処理及び化成処理が、該陰極集電部の長さ方向の全域に亘って施されておらず、
前記陰極集電部には、前記複数の陰極単位蓄電部が、該陰極集電部の一側方に突出した態様で且つ該陰極集電部の長さ方向に所定間隔をおいて連設されており、
前記陰極集電部は、前記各陰極単位蓄電部が連設された複数の第１陰極単位集電部と、互いに隣り合う２個の前記第１陰極単位集電部の間に位置する第２陰極単位集電部とから構成されており、
前記陽極箔の陽極集電部が、互いに隣り合う２個の前記第１陽極単位集電部の間に前記第２陽極単位集電部が介在され且つ前記複数の陽極単位蓄電部が互いに略平行になるように、つづら折りに折り畳まれることにより、前記第１陽極単位集電部と前記第２陽極単位集電部とが順次積層されており、
前記陰極箔の陰極集電部が、互いに隣り合う２個の前記第１陰極単位集電部の間に前記第２陰極単位集電部が介在され且つ互いに隣り合う２個の前記陽極単位蓄電部の間に前記陰極単位蓄電部が一枚ずつ介在されるように、つづら折りに折り畳まれることにより、前記第１陰極単位集電部と前記第２陰極単位集電部とが順次積層されており、
前記セパレータが、互いに隣り合う前記陽極単位蓄電部と前記陰極単位蓄電部との間に該セパレータの一部が介在されるように、つづら折りに折り畳まれており、
前記陽極箔の陽極集電部に前記陽極用端子部材が電気的に接続されており、
前記陰極箔の陰極集電部に前記陰極用端子部材が電気的に接続されていることを特徴とする積層型電解コンデンサ。
【請求項１２】
前記陽極箔の陽極集電部において、前記第１陽極単位集電部と前記第２陽極単位集電部とが順次積層された状態で相互に接合されるとともに、
前記陰極箔の陰極集電部において、前記第１陰極単位集電部と前記第２陰極単位集電部とが順次積層された状態で相互に接合されている請求項１１記載の積層型電解コンデンサ。
【請求項１３】
前記陽極箔の陽極蓄電部において、前記陽極単位蓄電部にその表面及び裏面からそれぞれ深さ方向に延びた、前記エッチング処理により生じた多数の不貫通エッチングピットが形成され、且つ該陽極単位蓄電部の厚さ方向中心部に地金部が残存しており、
前記陰極箔の陰極蓄電部において、前記陰極単位蓄電部にその表面及び裏面からそれぞれ深さ方向に延びた、前記エッチング処理により生じた多数の不貫通エッチングピットが形成され、且つ該陰極単位蓄電部の厚さ方向中心部に地金部が残存している請求項１１又は１２記載の積層型電解コンデンサ。
【請求項１４】
帯状の陽極箔と帯状の陰極箔とが両者の間に帯状のセパレータを介在させて巻回された巻回型電解コンデンサにおいて、
前記陽極箔の一側縁部には、陽極用端子部材が電気的に接続される陽極集電部が、該側縁に沿って所定幅で連続して設けられるとともに、前記陽極箔の陽極集電部よりも他側縁側の部位が陽極蓄電部とされ、
前記陽極蓄電部の表面及び裏面には、いずれも、エッチング処理及び化成処理が施されており、
前記陽極集電部の表面及び裏面には、いずれも、エッチング処理及び化成処理が、該陽極集電部の長さ方向の全域に亘って施されておらず、
前記陰極箔の一側縁部には、陰極用端子部材が電気的に接続される陰極集電部が、該側縁に沿って所定幅で連続して設けられるとともに、前記陰極箔の陰極集電部よりも他側縁側の部位が陰極蓄電部とされ、
前記陰極蓄電部の表面及び裏面には、いずれも、エッチング処理が施される一方、化成処理は施されておらず、
前記陰極集電部の表面及び裏面には、いずれも、エッチング処理及び化成処理が、該陰極集電部の長さ方向の全域に亘って施されておらず、
前記陽極箔の陽極集電部の一部が切り起こされて形成された陽極接続片部に、前記陽極用端子部材が電気的に接続されており、
前記陰極箔の陰極集電部の一部が切り起こされて形成された陰極接続片部に、前記陰極用端子部材が電気的に接続されていることを特徴とする巻回型電解コンデンサ。
【請求項１５】
前記陽極箔の陽極蓄電部にその表面及び裏面からそれぞれ深さ方向に延びた、前記エッチング処理により生じた多数の不貫通エッチングピットが形成され、且つ該陽極蓄電部の厚さ方向中心部に地金部が残存しており、
前記陰極箔の陰極蓄電部にその表面及び裏面からそれぞれ深さ方向に延びた、前記エッチング処理により生じた多数の不貫通エッチングピットが形成され、且つ該陰極蓄電部の厚さ方向中心部に地金部が残存している請求項１４記載の巻回型電解コンデンサ。
【発明の詳細な説明】
【技術分野】
【０００１】
この発明は、コンデンサ用電極箔の製造方法、コンデンサ用陽極箔の製造方法、コンデンサ用電極箔、コンデンサ用陽極箔、積層型電解コンデンサ及び巻回型電解コンデンサに関する。
【背景技術】
【０００２】
従来の電解コンデンサにおいて、電極箔（即ち、陽極箔や陰極箔）の集電部には端子部材（内部端子や外部端子）が様々な手段によって電気的に接続されている。例えば、コンデンサが巻回型電解コンデンサである場合には、端子部材の集電部への結合手段として、カシメ、リベット止め等の機械締結が主に用いられており、コンデンサが積層型固体電解コンデンサである場合には、端子部材の集電部への結合手段として、機械締結をはじめ、レーザ溶接、超音波溶接、スポット溶接等の溶接が用いられている。
【０００３】
ところで、近年、電気機器の高性能化に伴い、等価直列抵抗（以下「ＥＳＲ」という。）の低いコンデンサが要求されている。この要求を満たすべく、集電部と端子部材との間の電気的な接続抵抗は、できる限り小さい方が望ましい。
【０００４】
しかるに、一般に電解コンデンサにおいて、電極箔の集電部の表面や裏面には、エッチング処理により生じたエッチング層（エッチングピット層）や、化成処理により生じた酸化皮膜層が形成されていることから、この集電部に端子部材を接続すると、電気的な接続抵抗が大きくなるという難点があった。
【０００５】
そこで、この難点を解消するため、集電部に金属粒子を蒸着することにより接続抵抗を低減する方法や、集電部を粗面化することにより接続抵抗を低減する方法が提案されている（例えば、特許文献１及び２参照。）。
【特許文献１】特開２００１−２４４１４４号公報（請求項１、第２図）
【特許文献２】特開２００１−２０３１２７号公報（請求項１、第１図）
【発明の開示】
【発明が解決しようとする課題】
【０００６】
しかしながら、上述した二つの方法のうち前者の方法によれば、蒸着膜が不本意に剥離する虞があった。後者の方法によれば、面粗度を所定値に設定するのが困難であった。したがって、上述した二つの方法では、いずれも接続抵抗を確実に低減することが困難であった。
【０００７】
本発明は、上述した技術背景に鑑みてなされたもので、その目的は、電極箔の集電部と端子部材との間の電気的な接続抵抗を確実に低減することができるコンデンサ用電極箔の製造方法及びコンデンサ用陽極箔の製造方法と、これにより得られたコンデンサ用電極箔及びコンデンサ用陽極箔と、この電極箔（陽極箔）を使用した積層型電解コンデンサ及び巻回型電解コンデンサとを提供することにある。
【課題を解決するための手段】
【０００８】
本発明は以下の手段を提供する。
【０００９】
［１］  蓄電部と、端子部材が電気的に接続される集電部とを有する、コンデンサ用電極箔の製造方法において、帯状の電極箔素材の少なくとも一側縁部の表面及び裏面にそれぞれ該側縁に沿って所定幅で連続してマスキングをするマスキング工程と、マスキングをした状態で前記電極箔素材の非マスキング部にエッチング処理を施すことにより、前記電極箔素材の非マスキング部を蓄電部とするエッチング工程と、前記エッチング工程の後で、前記電極箔素材のマスキング部のマスキング剤を除去することにより、前記電極箔素材のマスキング剤除去部を集電部とするマスキング剤除去工程と、を含んでいることを特徴とするコンデンサ用電極箔の製造方法。
【００１０】
［２］  前記エッチング工程は、前記電極箔素材の非マスキング部にその表面及び裏面からそれぞれ深さ方向に延びた多数の不貫通エッチングピットが形成され、且つ該非マスキング部の厚さ方向中心部に地金部が残存するように、該非マスキング部にエッチング処理を施すものである前項１記載のコンデンサ用電極箔の製造方法。
【００１１】
［３］  前記マスキング工程は、前記電極箔素材の両側縁部の表面及び裏面にそれぞれ該各側縁に沿って所定幅で連続してマスキングをするものであり、前記エッチング工程の後で、前記電極箔素材の蓄電部を該電極箔素材の長さ方向にジクザグ状に切断する切断工程、を含んでいる前項１又は２記載のコンデンサ用電極箔の製造方法。
【００１２】
［４］  蓄電部と、端子部材が電気的に接続される集電部とを有する、コンデンサ用陽極箔の製造方法において、帯状の陽極箔素材の少なくとも一側縁部の表面及び裏面にぞれぞれ該側縁に沿って所定幅で連続してマスキングをするマスキング工程と、マスキングをした状態で前記陽極箔素材の非マスキング部にエッチング処理を施すことにより、前記陽極箔素材の非マスキング部を蓄電部とするエッチング工程と、前記エッチング工程の後で、マスキングをした状態で前記陽極箔素材の蓄電部に化成処理を施す化成工程と、前記化成工程の後で、前記陽極箔素材のマスキング部のマスキング剤を除去することにより、前記陽極箔素材のマスキング剤除去部を集電部とするマスキング剤除去工程と、を含んでいることを特徴とするコンデンサ用陽極箔の製造方法。
【００１３】
［５］  前記エッチング工程は、前記陽極箔素材の非マスキング部にその表面及び裏面からそれぞれ深さ方向に延びた多数の不貫通エッチングピットが形成され、且つ該非マスキング部の厚さ方向中心部に地金部が残存するように、該非マスキング部にエッチング処理を施すものである前項４記載のコンデンサ用陽極箔の製造方法。
【００１４】
［６］  前記マスキング工程は、前記陽極箔素材の両側縁部の表面及び裏面にそれぞれ該各側縁に沿って所定幅で連続してマスキングをするものであり、前記化成工程の後で、前記陽極箔素材の蓄電部を該陽極箔素材の長さ方向にジクザグ状に切断する切断工程、を含んでいる前項４又は５記載のコンデンサ用陽極箔の製造方法。
【００１５】
［７］  前項１〜３のいずれか１項記載のコンデンサ用電極箔の製造方法により得られたことを特徴とするコンデンサ用電極箔。
【００１６】
［８］  前項４〜６のいずれか１項記載のコンデンサ用陽極箔の製造方法により得られたことを特徴とするコンデンサ用陽極箔。
【００１７】
［９］  陰極箔として、前項１〜３のいずれか１項記載のコンデンサ用電極箔の製造方法により得られた電極箔が用いられるとともに、陽極箔として、前項４〜６のいずれか１項記載のコンデンサ用陽極箔の製造方法により得られた陽極箔が用いられていることを特徴とする積層型電解コンデンサ。
【００１８】
［１０］  陰極箔として、前項１又は２記載のコンデンサ用電極箔の製造方法により得られた電極箔が用いられるとともに、陽極箔として、前項４又は５記載のコンデンサ用陽極箔の製造方法により得られた陽極箔が用いられていることを特徴とする巻回型電解コンデンサ。
【００１９】
［１１］  陽極蓄電部、及び陽極用端子部材が電気的に接続される帯状の陽極集電部を有する陽極箔と、陰極蓄電部、及び陰極用端子部材が電気的に接続される帯状の陰極集電部を有する陰極箔と、帯状のセパレータと、を備え、前記陽極箔の陽極蓄電部は、複数の陽極単位蓄電部から構成されており、前記陽極単位蓄電部の表面及び裏面には、いずれも、エッチング処理及び化成処理が施されており、前記陽極集電部の表面及び裏面には、いずれも、エッチング処理及び化成処理が、該陽極集電部の長さ方向の全域に亘って施されておらず、前記陽極集電部には、前記複数の陽極単位蓄電部が、該陽極集電部の一側方に突出した態様で且つ該陽極集電部の長さ方向に所定間隔をおいて連設されており、前記陽極集電部は、前記各陽極単位蓄電部が連設された複数の第１陽極単位集電部と、互いに隣り合う２個の前記第１陽極単位集電部の間に位置する第２陽極単位集電部とから構成されており、前記陰極箔の陰極蓄電部は、複数の陰極単位蓄電部から構成されており、前記陰極単位蓄電部の表面及び裏面には、いずれも、エッチング処理が施される一方、化成処理は施されておらず、前記陰極集電部の表面及び裏面には、いずれも、エッチング処理及び化成処理が、該陰極集電部の長さ方向の全域に亘って施されておらず、前記陰極集電部には、前記複数の陰極単位蓄電部が、該陰極集電部の一側方に突出した態様で且つ該陰極集電部の長さ方向に所定間隔をおいて連設されており、前記陰極集電部は、前記各陰極単位蓄電部が連設された複数の第１陰極単位集電部と、互いに隣り合う２個の前記第１陰極単位集電部の間に位置する第２陰極単位集電部とから構成されており、前記陽極箔の陽極集電部が、互いに隣り合う２個の前記第１陽極単位集電部の間に前記第２陽極単位集電部が介在され且つ前記複数の陽極単位蓄電部が互いに略平行になるように、つづら折りに折り畳まれることにより、前記第１陽極単位集電部と前記第２陽極単位集電部とが順次積層されており、前記陰極箔の陰極集電部が、互いに隣り合う２個の前記第１陰極単位集電部の間に前記第２陰極単位集電部が介在され且つ互いに隣り合う２個の前記陽極単位蓄電部の間に前記陰極単位蓄電部が一枚ずつ介在されるように、つづら折りに折り畳まれることにより、前記第１陰極単位集電部と前記第２陰極単位集電部とが順次積層されており、前記セパレータが、互いに隣り合う前記陽極単位蓄電部と前記陰極単位蓄電部との間に該セパレータの一部が介在されるように、つづら折りに折り曲げられており、前記陽極箔の陽極集電部に前記陽極用端子部材が電気的に接続されており、前記陰極箔の陰極集電部に前記陰極用端子部材が電気的に接続されていることを特徴とする積層型電解コンデンサ。
【００２０】
［１２］  前記陽極箔の陽極集電部において、前記第１陽極単位集電部と前記第２陽極単位集電部とが順次積層された状態で相互に接合されるとともに、前記陰極箔の陰極集電部において、前記第１陰極単位集電部と前記第２陰極単位集電部とが順次積層された状態で相互に接合されている前項１１記載の積層型電解コンデンサ。
【００２１】
［１３］  前記陽極箔の陽極蓄電部において、前記陽極単位蓄電部にその表面及び裏面からそれぞれ深さ方向に延びた、前記エッチング処理により生じた多数の不貫通エッチングピットが形成され、且つ該陽極単位蓄電部の厚さ方向中心部に地金部が残存しており、前記陰極箔の陰極蓄電部において、前記陰極単位蓄電部にその表面及び裏面からそれぞれ深さ方向に延びた、前記エッチング処理により生じた多数の不貫通エッチングピットが形成され、且つ該陰極単位蓄電部の厚さ方向中心部に地金部が残存している前項１１又は１２記載の積層型電解コンデンサ。
【００２２】
［１４］  帯状の陽極箔と帯状の陰極箔とが両者の間に帯状のセパレータを介在させて巻回された巻回型電解コンデンサにおいて、前記陽極箔の一側縁部には、陽極用端子部材が電気的に接続される陽極集電部が、該側縁に沿って所定幅で連続して設けられるとともに、前記陽極箔の陽極集電部よりも他側縁側の部位が陽極蓄電部とされ、前記陽極蓄電部の表面及び裏面には、いずれも、エッチング処理及び化成処理が施されており、前記陽極集電部の表面及び裏面には、いずれも、エッチング処理及び化成処理が、該陽極集電部の長さ方向の全域に亘って施されておらず、前記陰極箔の一側縁部には、陰極用端子部材が電気的に接続される陰極集電部が、該側縁に沿って所定幅で連続して設けられるとともに、前記陰極箔の陰極集電部よりも他側縁側の部位が陰極蓄電部とされ、前記陰極蓄電部の表面及び裏面には、いずれも、エッチング処理が施される一方、化成処理は施されておらず、前記陰極集電部の表面及び裏面には、いずれも、エッチング処理及び化成処理が、該陰極集電部の長さ方向の全域に亘って施されておらず、前記陽極箔の陽極集電部の一部が切り起こされて形成された陽極接続片部に、前記陽極用端子部材が電気的に接続されており、前記陰極箔の陰極集電部の一部が切り起こされて形成された陰極接続片部に、前記陰極用端子部材が電気的に接続されていることを特徴とする巻回型電解コンデンサ。
【００２３】
［１５］  前記陽極箔の陽極蓄電部にその表面及び裏面からそれぞれ深さ方向に延びた、前記エッチング処理により生じた多数の不貫通エッチングピットが形成され、且つ該陽極蓄電部の厚さ方向中心部に地金部が残存しており、前記陰極箔の陰極蓄電部にその表面及び裏面からそれぞれ深さ方向に延びた、前記エッチング処理により生じた多数の不貫通エッチングピットが形成され、且つ該陰極蓄電部の厚さ方向中心部に地金部が残存している前項１４記載の巻回型電解コンデンサ。
【００２４】
上記各項の発明を以下に説明する。
【００２５】
［１］の発明では、電極箔素材の少なくとも一側縁部が電極箔の集電部になる。そして、エッチング工程において、当該側縁部の表面及び裏面にそれぞれマスキングをした状態で、電極箔素材の非マスキング部にエッチング処理が施される。よって、電極箔の集電部の表面及び裏面には、いずれも、エッチング処理が施されていない。そのため、この集電部に端子部材を接続することにより、集電部と端子部材との間の電気的な接続抵抗を確実に低減することができる。したがって、この電極箔をコンデンサの陰極箔や陽極箔として用いることにより、コンデンサのＥＳＲを低減することができる。
【００２６】
また、エッチング工程において、電極箔素材の、集電部となる側縁部の表面及び裏面にはそれぞれマスキングがされていることから、表面及び裏面のいずれにもエッチング処理が施されていない集電部を容易に且つ確実に形成することができる。
【００２７】
また、所定のマスキング工程、エッチング工程及びマスキング剤除去工程を順次行うことにより、所望する電極箔が得られるから、電極箔を容易に製造することができる。
【００２８】
なお本発明では、電極箔の材料として、アルミニウム（その合金を含む。以下同じ。）、タンタル（その合金を含む。以下同じ。）、ニオブ（その合金を含む。以下同じ。）、チタン（その合金を含む。以下同じ。）などが挙げられる。また、端子部材として、内部端子や外部端子等が挙げられ、具体的に示すと、タブ端子、リード端子、ラグ端子等が挙げられる。
【００２９】
また本発明では、集電部と端子部材との結合手段は限定されない。この接合手段として、機械締結（例：カシメ、リベット止め）、溶接（例：スポット溶接、超音波溶接、電子ビーム溶接、レーザ溶接）、摩擦撹拌接合、はんだ付けなどが挙げられる。
【００３０】
［２］の発明では、電極箔素材の非マスキング部にその表面及び裏面からそれぞれ深さ方向に延びた不貫通エッチングピットが形成され、且つ該非マスキング部の厚さ方向中心部に地金部が残存するように、非マスキング部にエッチング処理を施すことから、こうして得られた電極箔において、その蓄電部の厚さ方向中心部に残存した地金部と集電部とが互いに金属的に繋がっている。そのため、蓄電部と集電部との間の電気抵抗を大幅に低減することができる。したがって、この電極箔をコンデンサの陰極箔や陽極箔として用いることにより、コンデンサのＥＳＲを更に低減することができる。
【００３１】
［３］の発明では、所定の切断工程を含んでいるから、１個の電極箔素材につき２個の電極箔を得ることができる。そのため、電極箔を効率良く得ることができる。
【００３２】
［４］の発明では、陽極箔素材の少なくとも一側縁部が陽極箔の集電部になる。そして、エッチング工程において、当該側縁部の表面及び裏面にそれぞれマスキングをした状態で、陽極箔素材の非マスキング部にエッチング処理が施される。よって、陽極箔の集電部の表面及び裏面には、いずれも、エッチング処理が施されていない。さらに、化成工程において、当該側縁部の表面及び裏面にそれぞれマスキングをした状態で、陽極箔素材の蓄電部（エッチング部）に化成処理が施される。よって、陽極箔の集電部の表面及び裏面には、いずれも、エッチング処理及び化成処理が施されていない。そのため、この集電部に端子部材を接続することにより、集電部と端子部材との間の電気的な接続抵抗を確実に低減することができる。したがって、この陽極箔を用いることにより、コンデンサのＥＳＲを低減することができる。
【００３３】
また、エッチング工程及び化成工程において、陽極箔素材の、集電部となる側縁部の表面及び裏面にはそれぞれマスキングがされていることから、表面及び裏面のいずれにもエッチング処理及び化成処理が施されていない集電部を容易に且つ確実に形成することができる。
【００３４】
また、所定のマスキング工程、エッチング工程、化成工程及びマスキング剤除去工程を順次行うことにより、陽極箔が得られるから、陽極箔を容易に製造することができる。
【００３５】
なお本発明では、陽極箔の材料として、弁金属が挙げられ、具体的に示すと、アルミニウム、タンタル、ニオブ、チタンなどが挙げられる。また、端子部材として、内部端子や外部端子等が挙げられ、具体的に示すと、タブ端子、リード端子、ラグ端子等が挙げられる。
【００３６】
また本発明では、集電部と端子部材との結合手段は限定されない。この結合手段として、機械締結（例：カシメ、リベット止め）、溶接（例：スポット溶接、超音波溶接、電子ビーム溶接、レーザ溶接）、摩擦撹拌接合、はんだ付けなどが挙げられる。
【００３７】
［５］の発明では、上記［２］の発明と同じく、陽極箔において、蓄電部と集電部との間の電気抵抗を大幅に低減することができる。したがって、コンデンサのＥＳＲを更に低くすることができる。
【００３８】
［６］の発明では、上記［３］の発明と同じく、１個の陽極箔素材につき２個の陽極箔を得ることができる。そのため、陽極箔を効率良く得ることができる。
【００３９】
［７］の発明では、集電部と端子部材との間の電気的な接続抵抗を確実に低減することができるコンデンサ用電極箔を提供することができる。
【００４０】
［８］の発明では、集電部と端子部材との間の電気的な接続抵抗を確実に低減することができるコンデンサ用陽極箔を提供することができる。
【００４１】
［９］の発明では、電極箔（陰極箔や陽極箔）の集電部と端子部材との間の電気的な接続抵抗を確実に低減することができる、即ち低ＥＳＲの積層型電解コンデンサを提供することができる。
【００４２】
［１０］の発明では、電極箔（陰極箔や陽極箔）の集電部と端子部材との間の電気的な接続抵抗を確実に低減することができる、即ち低ＥＳＲの巻回型電解コンデンサを提供することができる。
【００４３】
［１１］の発明では、陽極箔において、陽極集電部の表面及び裏面には、いずれも、エッチング処理及び化成処理が該陽極集電部の長さ方向の全域に亘って施されておらず、この陽極集電部に陽極用端子部材が電気的に接続されているので、陽極集電部と陽極用端子部材との間の電気的な接続抵抗を確実に低減することができる。また同じく、陰極箔において、陰極集電部の表面及び裏面には、いずれも、エッチング処理及び化成処理が該陰極集電部の長さ方向の全域に亘って施されておらず、この陰極集電部に陰極用端子部材が電気的に接続されているので、陰極集電部と陰極用端子部材との間の電気的な接続抵抗を確実に低減することができる。したがって、低ＥＳＲの積層型電解コンデンサを提供することができる。
【００４４】
さらに、陽極箔において、陽極集電部がつづら折りに折り畳まれることによって、当該陽極集電部を構成している第１陽極単位集電部と第２陽極単位集電部とが順次積層されていることから、第１陽極単位集電部と第２陽極単位集電部とが互いに略面接触状態に当接し、両者の接触面積が増大している。そのため、第１陽極単位集電部と第２陽極単位集電部との間の電気抵抗を低減することができる。また同じく、陰極箔において、陰極集電部がつづら折りに折り畳まれることによって、当該陰極集電部を構成している第１陰極単位集電部と第２陰極単位集電部とが順次積層されていることから、第１陰極単位集電部と第２陰極単位集電部とが互いに略面接触状態に当接し、両者の接触面積が増大している。そのため、第１陰極単位集電部と第２陰極単位集電部との間の電気抵抗を低減することができる。よって、コンデンサのＥＳＲの更なる低減化を図ることができる。
【００４５】
さらに、第１陽極単位集電部と第２陽極単位集電部とが互いに略面接触状態に当接しているので、第１陽極単位集電部から第２陽極単位集電部へ（あるいは第２陽極単位集電部から第１陽極単位集電部へ）と流れる電流の経路長さを短縮することができる。また同じく、第１陰極単位集電部と第２陰極単位集電部とが互いに略面接触状態に当接しているので、第１陰極単位集電部から第２陰極単位集電部へ（あるいは第２陰極単位集電部から第１陰極単位集電部へ）と流れる電流の経路長さを短縮することができる。
【００４６】
その上、陽極箔の陽極集電部において、互いに隣り合う２個の第１陽極単位集電部の間に第２陽極単位集電部が介在されていることから、この第２陽極単位集電部が、互いに隣り合う２個の陽極単位蓄電部の間に隙間を形成するためのスペーサとして機能する。そのため、互いに隣り合う２個の陽極単位蓄電部の間において陰極単位蓄電部の収まり具合が良いという利点がある。また同じく、陰極箔の陰極集電部において、互いに隣り合う２個の第１陰極単位集電部の間に第２陰極単位集電部が介在されていることから、この第２陰極単位集電部が、互いに隣り合う２個の陰極単位蓄電部の間に隙間を形成するためのスペーサとして機能する。そのため、互いに隣り合う２個の陰極単位蓄電部の間において陽極単位蓄電部の収まり具合が良いという利点がある。
【００４７】
［１２］の発明では、陽極箔の陽極集電部において、第１陽極単位集電部と第２陽極単位集電部とが順次積層された状態で相互に接合されているから、第１陽極単位集電部と第２陽極単位集電部との間の電気抵抗を大幅に低減することができる。また同じく、陰極箔の陰極集電部において、第１陰極単位集電部と第２陰極単位集電部とが順次積層された状態で相互に接合されているから、第１陰極単位集電部と第２陰極単位集電部との間の電気抵抗を大幅に低減することができる。よって、コンデンサのＥＳＲの更なる低減化を図ることができる。
【００４８】
なお、第１陽極単位集電部と第２陽極単位集電部との接合手段、及び第１陰極単位集電部と第２陰極単位集電部との接合手段として、機械締結（例：カシメ、リベット止め）、溶接（例：スポット溶接、超音波溶接、電子ビーム溶接、レーザ溶接）、摩擦撹拌接合、はんだ付け、摩擦圧接などが挙げられる。
【００４９】
［１３］の発明では、陽極箔の陽極蓄電部において、陽極単位蓄電部にその表面及び裏面からそれぞれ深さ方向に延びた、エッチング処理により生じた多数の不貫通エッチングピットが形成され、且つ該陽極単位蓄電部の厚さ方向中心部に地金部が残存していることから、陽極単位蓄電部の厚さ方向中心部に残存した地金部と陽極集電部とが互いに金属的に繋がっている。そのため、陽極単位蓄電部と陽極集電部との間の電気抵抗を大幅に低減することができる。また同じく、陰極箔の陰極蓄電部において、陰極単位蓄電部にその表面及び裏面からそれぞれ深さ方向に延びた、エッチング処理により生じた多数の不貫通エッチングピットが形成され、且つ該陰極単位蓄電部の厚さ方向中心部に地金部が残存していることから、陰極単位蓄電部の厚さ方向中心部に残存した地金部と陰極集電部とが互いに金属的に繋がっている。そのため、陰極単位蓄電部と陰極集電部との間の電気抵抗を大幅に低減することができる。よって、コンデンサのＥＳＲの更なる低減化を図ることができる。
【００５０】
［１４］の発明では、陽極箔において、陽極集電部の表面及び裏面には、いずれも、エッチング処理及び化成処理が該陽極集電部の長さ方向の全域に亘って施されておらず、この陽極集電部の所定部位に陽極用端子部材が電気的に接続されているので、陽極集電部と陽極用端子部材との間の電気的な接続抵抗を確実に低減することができる。また同じく、陰極箔において、陰極集電部の表面及び裏面には、いずれも、エッチング処理及び化成処理が該陰極集電部の長さ方向の全域に亘って施されておらず、この陰極集電部の所定部位に陰極用端子部材が電気的に接続されているので、陰極集電部と陰極用端子部材との間の電気的な接続抵抗を確実に低減することができる。したがって、低ＥＳＲの積層型電解コンデンサを提供することができる。
【００５１】
さらに、陽極用端子部材が電気的に接続される陽極集電部の部位である陽極接続片部は、陽極集電部の一部が切り起こされて形成されたものであるから、この陽極接続片部と陽極集電部とは金属的に繋がっている。よって、陽極接続片部と陽極集電部との間の電気的な接続抵抗を大幅に低減することができる。さらに、この陽極接続片部を容易に形成することができるし、陽極用端子部材との接続を行い易いという利点がある。
【００５２】
また同じく、陰極用端子部材が電気的に接続される陰極集電部の部位である陰極接続片部は、陰極集電部の一部が切り起こされて形成されたものであるから、この陰極接続片部と陰極集電部とは金属的に繋がっている。よって、陰極接続片部と陰極集電部との間の電気的な接続抵抗を大幅に低減することができる。さらに、この陰極接続片部を容易に形成することができるし、陰極用端子部材との接続を行い易いという利点がある。
【００５３】
［１５］の発明では、陽極箔において、陽極蓄電部にその表面及び裏面からそれぞれ深さ方向に延びた、エッチング処理により生じた多数の不貫通エッチングピットが形成され、且つ該陽極蓄電部の厚さ方向中心部に地金部が残存していることから、陽極蓄電部の厚さ方向中心部に残存した地金部と陽極集電部とが互いに金属的に繋がっている。そのため、陽極蓄電部と陽極集電部との間の電気抵抗を大幅に低減することができる。また同じく、陰極箔において、陰極蓄電部にその表面及び裏面からそれぞれ深さ方向に延びた、エッチング処理により生じた多数の不貫通エッチングピットが形成され、且つ該陰極蓄電部の厚さ方向中心部に地金部が残存していることから、陰極蓄電部の厚さ方向中心部に残存した地金部と陰極集電部とが互いに金属的に繋がっている。そのため、陰極蓄電部と陰極集電部との間の電気抵抗を大幅に低減することができる。よって、コンデンサのＥＳＲの更なる低減化を図ることができる。
【発明の効果】
【００５４】
本発明は以下の効果を奏する。
【００５５】
［１］の発明では、電極箔の集電部の表面及び裏面には、いすれも、エッチング処理が施されていないので、この集電部に端子部材を接続することにより、集電部と端子部材との間の電気的な接続抵抗を確実に低減することができる。したがって、この電極箔をコンデンサの陰極箔や陽極箔として用いることにより、コンデンサのＥＳＲを低減することができる。
【００５６】
また、エッチング工程において、電極箔素材の、集電部となる側縁部の表面及び裏面にはそれぞれマスキングがされていることから、表面及び裏面のいずれにもエッチング処理が施されていない集電部を容易に且つ確実に形成することができる。
【００５７】
また、所定のマスキング工程、エッチング工程及びマスキング剤除去工程を順次行うことにより、所望する電極箔が得られるから、電極箔を容易に製造することができる。
【００５８】
［２］の発明では、蓄電部の厚さ方向中心部に残存した地金部と集電部とが互いに金属的に繋がっているので、蓄電部と集電部との間の電気抵抗を大幅に低減することができる。したがって、この電極箔をコンデンサの陰極箔や陽極箔として用いることにより、コンデンサのＥＳＲを更に低減することができる。
【００５９】
［３］の発明では、１個の電極箔素材につき２個の電極箔を得ることができる。そのため、電極箔を効率良く得ることができる。
【００６０】
［４］の発明では、陽極箔の集電部の表面及び裏面には、いずれも、エッチング処理及び化成処理が施されていないので、この集電部に端子部材を接続することにより、集電部と端子部材との間の電気的な接続抵抗を確実に低減することができる。したがって、この陽極箔を用いることにより、コンデンサのＥＳＲを低減することができる。
【００６１】
また、エッチング工程及び化成工程において、陽極箔素材の、集電部となる側縁部の表面及び裏面にはそれぞれマスキングがされていることから、表面及び裏面のいずれにもエッチング処理及び化成処理が施されていない集電部を容易に且つ確実に形成することができる。
【００６２】
また、所定のマスキング工程、エッチング工程、化成工程及びマスキング剤除去工程を順次行うことにより、所望する陽極箔が得られるから、陽極箔を容易に製造することができる。
【００６３】
［５］の発明では、上記［２］の発明と同じく、蓄電部の厚さ方向中心部に残存した地金部と集電部とが互いに金属的に繋がっているので、蓄電部と集電部との間の電気抵抗を大幅に低減することができる。したがって、この陽極箔を用いることにより、コンデンサのＥＳＲを更に低減することができる。
【００６４】
［６］の発明では、上記［３］の発明と同じく、１個の陽極箔素材につき２個の陽極箔を得ることができる。そのため、陽極箔を効率良く得ることができる。
【００６５】
［７］の発明では、集電部と端子部材との間の電気的な接続抵抗を確実に低減することができるコンデンサ用電極箔を提供することができる。
【００６６】
［８］の発明では、集電部と端子部材との間の電気的な接続抵抗を確実に低減することができるコンデンサ用陽極箔を提供することができる。
【００６７】
［９］の発明では、電極箔（陰極箔や陽極箔）の集電部と端子部材との間の電気的な接続抵抗を確実に低減することができる、即ち低ＥＳＲの積層型電解コンデンサを提供することができる。
【００６８】
［１０］の発明では、電極箔（陰極箔や陽極箔）の集電部と端子部材との間の電気的な接続抵抗を確実に低減することができる、即ち低ＥＳＲの巻回型電解コンデンサを提供することができる。
【００６９】
［１１］の発明では、陽極箔において、陽極集電部の表面及び裏面には、いずれも、エッチング処理及び化成処理が該陽極集電部の長さ方向の全域に亘って施されておらず、この陽極集電部に端子部材が電気的に接続されているので、陽極集電部と陽極用端子部材との間の電気的な接続抵抗を確実に低減することができる。また同じく、陰極箔において、陰極集電部の表面及び裏面には、いずれも、エッチング処理及び化成処理が該陰極集電部の長さ方向の全域に亘って施されておらず、この陰極集電部に陰極用端子部材が電気的に接続されているので、陰極集電部と陰極用端子部材との間の電気的な接続抵抗を確実に低減することができる。したがって、低ＥＳＲの積層型電解コンデンサを提供することができる。
【００７０】
さらに、陽極箔において、陽極集電部がつづら折りに折り畳まされることによって、当該陽極集電部を構成している第１陽極単位集電部と第２陽極単位集電部とが順次積層されていることから、第１陽極単位集電部と第２陽極単位集電部とが互いに略面接触状態に当接し、両者の接触面積が増大している。そのため、第１陽極単位集電部と第２陽極単位集電部との間の電気抵抗を低減することができる。また同じく、陰極箔において、陰極集電部がつづら折りに折り畳まされることによって、当該陰極集電部を構成している第１陰極単位集電部と第２陰極単位集電部とが順次積層されていることから、第１陰極単位集電部と第２陰極単位集電部とが互いに略面接触状態に当接し、両者の接触面積が増大している。そのため、第１陰極単位集電部と第２陰極単位集電部との間の電気抵抗を低減することができる。よって、コンデンサのＥＳＲの更なる低減化を図ることができる。
【００７１】
さらに、第１陽極単位集電部と第２陽極単位集電部とが互いに略面接触状態に当接しているので、第１陽極単位集電部から第２陽極単位集電部へ（あるいは第２陽極単位集電部から第１陽極単位集電部へ）と流れる電流の経路長さを短縮することができる。また同じく、第１陰極単位集電部と第２陰極単位集電部とが互いに略面接触状態に当接しているので、第１陰極単位集電部から第２陰極単位集電部へ（あるいは第２陰極単位集電部から第１陰極単位集電部へ）と流れる電流の経路長さを短縮することができる。
【００７２】
その上、陽極箔の陽極集電部において、互いに隣り合う２個の第１陽極単位集電部の間に第２陽極単位集電部が介在されていることから、この第２陽極単位集電部が、互いに隣り合う２個の陽極単位蓄電部の間に隙間を形成するためのスペーサとして機能する。そのため、互いに隣り合う２個の陽極単位蓄電部の間において陰極単位蓄電部の収まり具合が良いという利点がある。また同じく、陰極箔の陰極集電部において、互いに隣り合う２個の第１陰極単位集電部の間に第２陰極単位集電部が介在されていることから、この第２陰極単位集電部が、互いに隣り合う２個の陰極単位蓄電部の間に隙間を形成するためのスペーサとして機能する。そのため、互いに隣り合う２個の陰極単位蓄電部の間において陽極単位蓄電部の収まり具合が良いという利点がある。
【００７３】
［１２］の発明では、陽極箔の陽極集電部において、第１陽極単位集電部と第２陽極単位集電部との間の電気抵抗を大幅に低減することができる。また同じく、陰極箔の陰極集電部において、第１陰極単位集電部と第２陰極単位集電部との間の電気抵抗を大幅に低減することができる。よって、コンデンサのＥＳＲの更なる低減化を図ることができる。
【００７４】
［１３］の発明では、陽極箔の陽極蓄電部において、陽極単位蓄電部の厚さ方向中心部に残存した地金部と陽極集電部とが互いに金属的に繋がっているため、陽極単位蓄電部と陽極集電部との間の電気抵抗を大幅に低減することができる。また同じく、陰極箔の陰極蓄電部において、陰極単位蓄電部の厚さ方向中心部に残存した地金部と陰極集電部とが互いに金属的に繋がっている。そのため、陰極単位蓄電部と陰極集電部との間の電気抵抗を大幅に低減することができる。よって、コンデンサのＥＳＲの更なる低減化を図ることができる。
【００７５】
［１４］の発明では、陽極箔において、陽極集電部の表面及び裏面には、いずれも、エッチング処理及び化成処理が該陽極集電部の長さ方向の全域に亘って施されておらず、この陽極集電部の所定部位に陽極用端子部材が電気的に接続されているので、陽極集電部と陽極用端子部材との間の電気的な接続抵抗を確実に低減することができる。また同じく、陰極箔において、陰極集電部の表面及び裏面には、いずれも、エッチング処理及び化成処理が該陰極集電部の長さ方向の全域に亘って施されておらず、この陰極集電部の所定部位に陰極用端子部材が電気的に接続されているので、陰極集電部と陰極用端子部材との間の電気的な接続抵抗を確実に低減することができる。したがって、低ＥＳＲの積層型電解コンデンサを提供することができる。
【００７６】
さらに、陽極用端子部材が電気的に接続される陽極集電部の部位である陽極接続片部は、陽極集電部の一部が切り起こされて形成されたものであるから、この陽極接続片部と陽極集電部とは金属的に繋がっている。よって、陽極接続片部と陽極集電部との間の電気的な接続抵抗を大幅に低減することができる。さらに、この陽極接続片部を容易に形成することができるし、陽極用端子部材との接続を行い易いという利点がある。
【００７７】
また同じく、陰極用端子部材が電気的に接続される陰極集電部の部位である陰極接続片部は、陰極集電部の一部が切り起こされて形成されたものであるから、この陰極接続片部と陰極集電部とは金属的に繋がっている。よって、陰極接続片部と陰極集電部との間の電気的な接続抵抗を大幅に低減することができる。さらに、この陰極接続片部を容易に形成することができるし、陰極用端子部材との接続を行い易いという利点がある。
【００７８】
［１５］の発明では、陽極箔において、陽極蓄電部と陽極集電部との間の電気抵抗を大幅に低減することができる。また同じく、陰極箔において、陰極蓄電部と陰極集電部との間の電気抵抗を大幅に低減することができる。よって、コンデンサのＥＳＲの更なる低減化を図ることができる。
【発明を実施するための最良の形態】
【００７９】
次に、本発明の幾つかの実施形態を以下に説明する。
【００８０】
図１は、本発明の第１実施形態に係る積層型電解コンデンサ（C1）の断面図である。このコンデンサ（C1）は、詳述すると積層型アルミニウム乾式電解コンデンサである。
【００８１】
このコンデンサ（C1）は、同図に示すように、コンデンサ素子（１）と、ケース（２）と、絶縁材料（例：ゴム）からなる蓋部材（３）と、端子部材としての一対の陽極用端子（4a）及び陰極用端子（4b）と、を具備している。
【００８２】
コンデンサ素子（１）はケース（２）内に収容されており、更にこの状態で、ケース（２）の開口部に蓋部材（３）が装着されて該開口部が閉塞されている。コンデンサ素子（１）には駆動用電解液（図示せず）が含浸されている。なお、（５）は、コンデンサ素子（１）の外周面を覆う絶縁層である。
【００８３】
このコンデンサ素子（１）は、図２−Ａ及び図２−Ｂに示すように、電極箔としての一対の陽極箔（10）及び陰極箔（20）と、セパレータ（30）とを備えている。陽極箔（10）及び陰極箔（20）は、いずれも、アルミニウム（その合金を含む。以下同じ。）からなる。
【００８４】
なお本発明では、陽極箔（10）及び陰極箔（20）は、タンタル、ニオブ、チタン等からなるものであっても良い。
【００８５】
次に、このコンデンサ（C1）のコンデンサ素子（１）の陽極箔（10）、陰極箔（20）及びセパレータ（30）の構成を、それぞれ以下に説明する。
【００８６】
＜陽極箔（10）の構成＞
陽極箔（10）は、図３に示すように、展開状態において細幅の帯状の陽極集電部（11）と、陽極蓄電部（13）とを有している。陽極集電部（11）には陽極用端子（4a）が電気的に接続される（図１参照。）。陽極蓄電部（13）には電気が蓄えられる。陽極箔（10）の厚さは、陰極箔（20）の厚さよりも大に設定されている。
【００８７】
陽極蓄電部（13）は、図３に示すように複数（本実施形態では４個）の陽極単位蓄電部（13a）から構成されている。
【００８８】
各陽極単位蓄電部（13a）は平面視四角形状に形成されている。この陽極単位蓄電部（13a）の表面及び裏面には、いずれも、粗面化（拡面化）のためのエッチング処理、及び誘電体層としての酸化皮膜層（41）を形成するための化成処理が順次施されている。
【００８９】
なお同図において、（40）は、陽極単位蓄電部（13a）の表面及び裏面にそれぞれエッチング処理によって形成されたエッチング部である。このエッチング部（40）には多数の微細な不貫通エッチングピット（図示せず）が形成されている。このエッチング部（40）に、化成処理により生じた酸化皮膜層（41）が形成されている。
【００９０】
一方、陽極集電部（11）の表面及び裏面には、いずれも、エッチング処理及び化成処理が、該陽極集電部（11）の長さ方向の全域に亘って施されていない。
【００９１】
さらに、陽極集電部（11）には、前記複数の陽極単位蓄電部（13a）が、該陽極集電部（11）の一側方に突出した態様で且つ該陽極集電部（11）の長さ方向に等間隔に連設されている。
【００９２】
陽極集電部（11）は、各陽極単位蓄電部（13a）が連設された複数（本実施形態では４個）の第１陽極単位集電部（11a）と、互いに隣り合う２個の第１陽極単位集電部（11a）（11a）の間に位置する第２陽極単位集電部（11b）とから構成されている。
【００９３】
そして、図２−Ａ及び図３に示すように、陽極集電部（11）が、互いに隣り合う２個の第１陽極単位集電部（11a）（11a）の間に第２陽極単位集電部（11b）が介在され且つ前記複数の陽極単位蓄電部（13a）が互いに平行になるように、つづら折りに折り畳まされている。このように陽極集電部（11）が折り畳まれることによって、図２−Ａに示すように、第１陽極単位集電部（11a）と第２陽極単位集電部（11b）とが順次交互に積層されている。
【００９４】
なお本発明では、第２陽極単位集電部（11b）は、二つ折り状や三つ折り状等の複数折り状に折り畳まれた状態で、あるいは同図に示すように全く折り曲げられないで、互いに隣り合う２個の第１陽極単位集電部（11a）（11a）の間に介在されていても良い。
【００９５】
さらに、図２−Ａに示すように、第１陽極単位集電部（11a）と第２陽極単位集電部（11b）とは、このように順次積層された状態で、摩擦撹拌接合によって相互に接合されて一体化されている。同図において、（Ｊ）は、第１陽極単位集電部（11a）と第２陽極単位集電部（11b）とを相互に接合した接合部（摩擦撹拌接合部）である。
【００９６】
なお本発明では、第１陽極単位集電部（11a）と第２陽極単位集電部（11b）とは、機械締結（例：カシメ、リベット止め）によって相互に接合されていても良いし、溶接（例：スポット溶接、超音波溶接、電子ビーム溶接、レーザ溶接）によって相互に接合されていても良いし、はんだ付けや摩擦圧接などによって相互に接合されていても良い。
【００９７】
そして、図１に示すように、この陽極箔（10）の陽極集電部（11）に、陽極用端子（4a）が溶接（例：スポット溶接、超音波溶接、電子ビーム溶接、レーザ溶接）、摩擦撹拌接合又ははんだ付けによって直接的に結合（接合）されることにより、陽極集電部（11）に陽極用端子（4a）が電気的に接続されている。そして、この陽極用端子（4a）は蓋部材（３）を貫通して外部へ突出されている。
【００９８】
なお本発明では、陽極集電部（11）と陽極用端子（4a）とは、機械締結（例：カシメ、リベット止め）によって互いに結合されることにより、電気的に接続されていても良い。
【００９９】
＜陰極箔（20）の構成＞
陰極箔（20）は、図３に示すように、展開状態において細幅の帯状の陰極集電部（21）と、陰極蓄電部（23）とを有している。陰極集電部（21）には陰極用端子（4b）が電気的に接続される（図１参照。）。陰極蓄電部（23）には電気が蓄えられる。
【０１００】
陰極蓄電部（23）は、図３に示すように複数（本実施形態では４個）の陰極単位蓄電部（23a）から構成されている。
【０１０１】
各陰極単位蓄電部（23a）は平面視四角形状に形成されている。この陰極単位蓄電部（23a）の表面及び裏面には、いずれも、粗面化（拡面化）のためのエッチング処理が施されているが、誘電体層としての酸化皮膜層を形成するための化成処理は施されていない。
【０１０２】
なお同図において、（40）は、陰極単位蓄電部（23a）の表面及び裏面にそれぞれエッチング処理により形成されたエッチング部である。このエッチング部（40）には多数の微細な不貫通エッチングピットが形成されている。
【０１０３】
一方、陰極集電部（21）の表面及び裏面には、いずれも、エッチング処理及び化成処理が、該陰極集電部（21）の長さ方向の全域に亘って施されていない。
【０１０４】
さらに、陰極集電部（21）には、前記複数の陰極単位蓄電部（23a）が、該陰極集電部（21）の一側方に突出した態様で且つ該陰極集電部（21）の長さ方向に等間隔に連設されている。
【０１０５】
陰極集電部（21）は、各陰極単位蓄電部（23a）が連設された複数（本実施形態では４個）の第１陰極単位集電部（21a）と、互いに隣り合う２個の第１陰極単位集電部（21a）（21a）の間に位置する第２陰極単位集電部（21b）とから構成されている。
【０１０６】
そして、図２−Ｂ及び図３に示すように、陰極集電部（21）が、互いに隣り合う２個の第１陰極単位集電部（21a）（21a）の間に第２陰極単位集電部（21b）が介在され且つ互いに隣り合う２個の第１陽極単位蓄電部（13a）（13a）の間に陰極単位蓄電部（23a）が一枚ずつ介在されるように、つづら折りに折り畳まれている。このように陰極集電部（21）が折り畳まれることによって、図２−Ｂに示すように、第１陰極単位集電部（21a）と第２陰極単位集電部（21b）とが順次交互に積層されている。本実施形態では、詳述すると、互いに隣り合う２個の第１陰極単位集電部（21a）（21a）の間には、第２陰極単位集電部（21b）が二つ折りに折り曲げられた状態で介在されている。
【０１０７】
このように、第２陰極単位集電部（21b）が二つ折りに折り畳まれた状態で、互いに隣り合う２個の第１陰極単位集電部（21a）（21a）の間に介在されている理由は、次のとおりである。すなわち、陽極箔（10）の肉厚は、一般に陰極箔（20）の肉厚よりも大に設定されていることから、陰極箔（20）の第２陰極単位集電部（21b）を二つ折りに折り畳んで該第２陰極単位集電部（21b）の肉厚を二倍に増加させることにより、該第２陰極単位集電部（21b）の肉厚を陽極箔（10）の第２陽極単位集電部（11b）の肉厚に対応させている。
【０１０８】
なお本発明では、第２陰極単位集電部（21b）は、三つ折り等の複数折りに折り畳まれた状態で、あるいは全く折り曲げられないで、互いに隣り合う２個の第１陰極単位集電部（21a）（21a）の間に介在されていても良い。
【０１０９】
さらに、図２−Ｂに示すように、第１陰極単位集電部（21a）と第２陰極単位集電部（21b）とは、このように順次積層された状態で、摩擦撹拌接合によって相互に接合（その接合部Ｊ）されて一体化されている。
【０１１０】
なお本発明では、第１陰極単位集電部（21a）と第２陰極単位集電部（21b）とは、機械締結（例：カシメ、リベット止め）によって相互に接合されていても良いし、溶接（例：スポット溶接、超音波溶接、電子ビーム溶接、レーザ溶接）によって相互に接合されていても良いし、はんだ付けや摩擦圧接などによって相互に接合されていても良い。
【０１１１】
そして、図１に示すように、この陰極箔（20）の陰極集電部（21）に、陰極用端子（4b）が溶接（例：スポット溶接、超音波溶接、電子ビーム溶接、レーザ溶接）、摩擦撹拌接合又ははんだ付けによって直接的に結合（接合）されることにより、陰極集電部（21）に陰極用端子（4b）が電気的に接続されている。そして、この陰極用端子（4b）は蓋部材（３）を貫通して外部へ突出されている。
【０１１２】
なお本発明では、陰極集電部（21）と陰極用端子（4b）とは、機械締結（例：カシメ、リベット止め）によって互いに結合されることにより、電気的に接続されていても良い。
【０１１３】
＜セパレータ（30）の構成＞
セパレータ（30）は、クラフト紙やマニラ麻等の絶縁材料からなり、展開状態において帯状のものである。
【０１１４】
このセパレータ（30）は、図２−Ａ及び図２−Ｂに示すように、互いに隣り合う陽極単位蓄電部（13a）と陰極単位蓄電部（23a）との間に、該セパレータ（30）の一部（所定部位）が介在されるように、つづら折りに折り曲げられている。このセパレータ（30）には駆動用電解液が含浸されている。
【０１１５】
次に、このコンデンサ（C1）のコンデンサ素子（１）における陽極箔（10）及び陰極箔（20）の製造方法を、それぞれ以下に説明する。
【０１１６】
＜陽極箔（10）の製造方法＞
図４は、陽極箔（10）の製造工程を示すブロック図である。陽極箔（10）は、同図に示すように、マスキング工程（100）、エッチング工程（101）、化成工程（102）、切断工程（103）及びマスキング剤除去工程（104）を順次経て、製造される。
【０１１７】
［マスキング工程（100）］
図５−Ａ及び図５−Ｂにおいて、（10A）は、陽極箔（10）用の陽極箔素材（電極箔素材）である。この陽極箔素材（10A）は、アルミニウムからなり、広幅の帯状のものである。この陽極箔素材（10A）の幅は例えば２〜１５０ｍｍの範囲に設定され、またその厚さは例えば５０〜４００μｍの範囲に設定されている。
【０１１８】
マスキング工程（100）では、この陽極箔素材（10A）の幅方向の両側縁部の表面及び裏面に、それぞれ、各側縁部に沿って所定幅で連続してマスキング剤をスクリーン印刷やグラビア印刷等の印刷方法で塗布することによって、マスキングをする。
【０１１９】
同図において、（42）は陽極箔素材（10A）のマスキング部である。（42a）は、陽極箔素材（10A）のマスキング部（42）に形成された、マスキング剤からなるマスキング層である。また、（43）は陽極箔素材（10A）の非マスキング部である。
【０１２０】
こうしてマスキング剤を塗布した後で、マスキング剤を乾燥させる。
【０１２１】
マスキング層（42a）の厚さは、例えば０．１〜１μｍの範囲に設定されている。また、マスキング層（42a）の幅は、例えば１〜１０ｍｍの範囲に設定されている。
【０１２２】
なお本発明では、マスキング剤の種類は限定されるものではないが、マスキング剤として、樹脂系塗料を用いることが望ましく、具体的には、アクリル系、エポキシ系、ウレタン系及びポリエステル系樹脂塗料からなる群より選択される一種又は二種以上の塗料を用いることが望ましい。その理由は次のとおりである。すなわち、このような塗料は、粘性が比較的低く、また硬化後の強度が高いという性質を有していることから、このような塗料により形成されたマスキング層（42a）は、エッチング処理時に不本意に剥離する虞が殆どないし、更には、確実に剥離をすることができるからである。
【０１２３】
［エッチング工程（101）］
次いで、このように所定部位にマスキングをした状態で陽極箔素材（10A）の非マスキング部（43）に、その表面及び裏面からそれぞれ深さ方向に延びた多数の微細な不貫通エッチングピットが形成され、且つ該非マスキング部（43）の厚さ方向中心部に地金部（Ｍ）が残存するように、エッチング処理を公知の方法により施す。図６−Ａ及び図６−Ｂは、ぞれぞれ、このエッチング工程（101）後の陽極箔素材（10A）の平面図及び断面図である。このエッチング処理は、例えば、所定部位にマスキングをした状態で陽極箔素材（10A）全体を所定のエッチング液中に浸漬し、必要に応じて該陽極箔素材（10A）に交流電流又は直流電流を印加して、行う。このエッチング処理では、化学エッチング及び電気エッチングが順次行われる。なお、エッチング液としては、例えば、硫酸、塩酸などの無機酸及び金属塩溶液が用いられる。
【０１２４】
このエッチング処理により、図６−Ａ及び図６−Ｂに示すように、陽極箔素材（10A）の非マスキング部（43）に多数の微細な不貫通エッチングピットからなるエッチング部（40）が形成される。この非マスキング部（43）が、陽極箔（10）の陽極蓄電部（13）とされる。一方、陽極箔素材（10A）のマスキング部（42）には、マスキング層（42a）が形成されているため、このようなエッチング部は形成されない。
【０１２５】
［化成工程（102）］
次いで、所定部位にマスキングをした状態で陽極箔素材（10A）の陽極蓄電部（13）に化成処理を公知の方法により施す。図７−Ａ及び図７Ｂは、それぞれ、この化成工程（102）後の陽極箔素材（10A）の平面図及び断面図である。この化成処理は、例えば、所定部位にマスキングをした状態で陽極箔素材（10A）全体を所定の電解液中に浸漬し、該陽極箔素材（10A）に電流を印加して行う。なお、電解液としては、ホウ酸、リン酸、アジピン酸等が用いられる。
【０１２６】
この化成処理により、図７−Ａ及び図７−Ｂに示すように、陽極箔素材（10A）の陽極蓄電部（13）（即ちエッチング部（40））の表面及び裏面にぞれぞれ誘電体層としての酸化皮膜層（41）が形成される。一方、陽極箔素材（10A）のマスキング部（42）には、マスキング層（42a）が形成されているので、このような酸化皮膜層は形成されない。
【０１２７】
［切断工程（103）］
次いで、陽極箔素材（10A）の陽極蓄電部（13）を切断予定線（Ｌ）に沿って該陽極箔素材（10A）の長さ方向に所定のピッチでジグザク状に切断して縦に二分割する。図８は、切断工程（103）後の陽極箔素材（10A）の平面図である。なお本実施形態では、切断ピッチは等ピッチである。
【０１２８】
この切断により、図８に示すように１個の陽極箔素材（10A）につき互いに同形の２個の陽極箔（10）（10）が得られる。
【０１２９】
［マスキング剤除去工程（104）］
次いで、陽極箔素材（10A）のマスキング剤（即ちマスキング層（42a））を除去する。図９−Ａ及び図９−Ｂは、それぞれ、このマスキング剤除去工程（104）後の陽極箔素材（10A）の平面図及び断面図である。このマスキング剤の除去は、例えば、陽極箔素材（10A）全体を所定の溶剤（例えば、アセトン、メチルエチルケトン、メチルイソブチルケトン、トルエン、キシレン）中に浸漬しマスキング剤を溶解させて行う。このマスキング剤除去部が陽極集電部（11）とされる。この陽極集電部（11）の表面及び裏面には、いずれも、その長さ方向の全域に亘って、エッチング処理により生じるエッチング部（エッチング層）、及び化成処理により生じる酸化皮膜層は形成されていない。
【０１３０】
以上の工程を経て、所望する陽極箔（10）が得られる。
【０１３１】
図９−Ａ及び図９−Ｂに示した陽極箔（10）において、（11a）は第１陽極単位集電部、（11b）は第２陽極単位集電部、（13a）は陽極単位蓄電部である。各陽極単位蓄電部（13a）は、陽極集電部（11）の対応する陽極第１単位集電部（11a）に、該陽極集電部（11）の一側方に突出した態様で連設されている。
【０１３２】
＜陰極箔（20）の製造＞
図１０は、陰極箔（20）の製造工程を示すブロック図である。陰極箔（20）は、同図に示すように、マスキング工程（100）、エッチング工程（101）、切断工程（103）及びマスキング剤除去工程（104）を順次経て、製造される。なお、陰極箔（20）の製造工程は化成工程を有していない。
【０１３３】
［マスキング工程（100）及びエッチング工程（101）］
図１１−Ａ及び図１１−Ｂにおいて、（20A）は、陰極箔（20）用の陰極箔素材（電極箔素材）である。この陰極箔素材（20A）は、アルミニウムからなり、広幅の帯状のものである。この陰極箔素材（20A）の幅は、陽極箔素材（10A）の幅と同寸乃至略同寸に設定されており、またその厚さは例えば１０〜２００μｍの範囲に設定されている。
【０１３４】
陰極箔（20A）の製造工程では、マスキング工程（100）及びエッチング工程（101）は、それぞれ、上述した陽極箔素材（10A）のマスキング工程（100）及びエッチング工程（101）と同様に行われる。
【０１３５】
すなわち、マスキング工程（100）では、この陰極箔素材（20A）の幅方向の両側縁部の表面及び裏面に、それぞれ、各側縁部に沿って所定幅で連続してマスキング剤を塗布することによってマスキングをする。
【０１３６】
エッチング工程（101）では、所定部位にマスキングをした状態で陰極箔素材（20A）の非マスキング部（43）に、その表面及び裏面からそれぞれ深さ方向に延びた多数の微細な不貫通エッチングピットが形成され、且つ該非マスキング部（43）の厚さ方向中心部に地金部（Ｍ）が残存するように、エッチング処理を公知の方法により施す。
【０１３７】
このエッチング処理により、図１１−Ａ及び図１１−Ｂに示すように、陰極箔素材（20A）の非マスキング部（43）に多数の微細な不貫通エッチングピットからなるエッチング部（40）が形成される。この非マスキング部（43）が、陰極箔（20）の陰極蓄電部（23）とされる。一方、陰極箔素材（20A）のマスキング部（42）には、マスキング層（42a）が形成されているため、このようなエッチング部は形成されない。
【０１３８】
［切断工程（103）］
次いで、陰極箔素材（20A）の陰極蓄電部（23）を切断予定線（Ｌ）に沿って該陰極箔素材（20A）の長さ方向にジグザク状に切断して縦に二分割する。図１２は、切断工程（103）後の陰極箔素材（20A）の平面図である。なお本実施形態では、陰極箔素材（20A）の陰極蓄電部（23）は、陰極箔素材（20A）の長さ方向に１：２の繰り返し間隔でジグザク状に切断されている。
【０１３９】
さらに、こうして二分割された素材のうち一方の素材（20A）について、その陰極蓄電部（23）における不要な一部（Ｕ）を切断除去する。
【０１４０】
この切断により、図１２に示すように１個の陰極箔素材（20A）につき２個の陰極箔（20）（20）が得られる。
【０１４１】
［マスキング剤除去工程（104）］
次いで、陰極箔素材（20A）のマスキング剤（即ちマスキング層（42a））を除去する。図１３−Ａ及び図１３−Ｂは、それぞれ、このマスキング剤除去工程（104）後の陰極箔素材（20A）の平面図及び断面図である。このマスキング剤の除去は、上述した陽極箔素材（10A）のマスキング剤の除去と同様に行われる。このマスキング剤除去部が陰極集電部（21）とされる。この陰極集電部（21）の表面及び裏面には、いずれも、その長さ方向の全域に亘って、エッチング処理により生じるエッチング部（エッチング層）、及び化成処理により生じる酸化皮膜層は形成されていない。
【０１４２】
以上の工程を経て、所望する陰極箔（20）が得られる。
【０１４３】
図１３−Ａ及び図１３−Ｂに示した陽極箔（20）において、（21a）は第１陰極単位集電部、（21b）は第２陰極単位集電部、（23a）は陰極単位蓄電部である。各陰極単位集電部（23a）は、陰極集電部（21）の対応する陰極第１単位集電部（21a）に、該陰極集電部（21）の一側方に突出した態様で連設されている。
【０１４４】
以上の製造方法によりそれぞれ得られた陽極箔（10）及び陰極箔（20）と、公知のセパレータ（30）とが、上述したように相互に組み付けられることにより、図２−Ａ及び図２−Ｂに示した上記コンデンサ素子（１）が製作される。
【０１４５】
而して、上述した陽極箔（10）の製造方法は次の利点がある。
【０１４６】
陽極箔素材（10A）の、陽極集電部（11）となる両側縁部の表面及び裏面にそれぞれマスキングをした状態で、陽極箔素材（10A）の非マスキング部（43）にエッチング処理及び化成処理が施されているから、陽極箔（10）の陽極集電部（11）の表面及び裏面には、いずれも、エッチング処理及び化成処理が施されていない。そのため、この陽極集電部（11）に陽極用端子（4a）を接続することにより、陽極集電部（11）と陽極用端子（4a）との間の電気的な接続抵抗を確実に低減することができる。したがって、この陽極箔（10）を積層型電解コンデンサ（C1）に用いることにより、該コンデンサ（C1）のＥＳＲを低減することができる。
【０１４７】
また、エッチング工程（101）及び化成工程（102）において、陽極箔素材（10A）の、陽極集電部（11）となる側縁部の表面及び裏面にはそれぞれマスキングがされていることから、表面及び裏面のいずれにもエッチング処理及び化成処理が施されていない陽極集電部（11）を容易に且つ確実に形成することができる。
【０１４８】
また、所定のマスキング工程（100）、エッチング工程（101）、化成工程（102）及びマスキング剤除去工程（104）を順次行うことにより、所望する陽極箔（10）が得られるから、陽極箔（10）を容易に且つ確実に製造することができる。
【０１４９】
さらに、陽極箔素材（10A）の非マスキング部（43）にその表面及び裏面からそれぞれ深さ方向に延びた不貫通エッチングピットが形成され、且つ該非マスキング部（43）の厚さ方向中心部に地金部（Ｍ）が残存するように、非マスキング部（43）にエッチング処理を施すことから、こうして得られた陽極箔（10）においては、図９−Ｂに示すように、その陽極蓄電部（13）の厚さ方向中心部に残存した地金部（Ｍ）と陽極集電部（11）とが互いに金属的に繋がっている。そのため、陽極蓄電部（13）と陽極集電部（11）との間の電気抵抗を大幅に低減することができる。したがって、この陽極箔（10）をコンデンサ（C1）に用いることにより、該コンデンサ（C1）のＥＳＲを更に低減することができる。
【０１５０】
さらに、この陽極箔（10）の製造方法は、所定の切断工程（103）を含んでいるので、１個の陽極箔素材（10A）につき２個の陽極箔（10）（10）を得ることができる。そのため、陽極箔（10）を効率良く得ることができる。
【０１５１】
また、上述した陰極箔（20）の製造方法は次の利点がある。
【０１５２】
陰極箔素材（20A）の、陰極集電部（21）となる両側縁部の表面及び裏面にそれぞれマスキングをした状態で、陰極箔素材（20A）の非マスキング部（43）にエッチング処理が施されているから、陰極箔（20）の陰極集電部（21）の表面及び裏面には、いずれも、エッチング処理が施されていない。そのため、この陰極集電部（21）に陰極用端子（4b）を接続することにより、陰極集電部（21）と陰極用端子（4b）との間の電気的な接続抵抗を確実に低減することができる。したがって、この陰極箔（20）を積層型電解コンデンサ（C1）に用いることにより、該コンデンサ（C1）のＥＳＲを低減することができる。
【０１５３】
また、エッチング工程（101）において、陰極箔素材（20A）の、陰極集電部（21）となる側縁部の表面及び裏面にはそれぞれマスキングがされていることから、表面及び裏面のいずれにもエッチング処理が施されていない陰極集電部（21）を容易に且つ確実に形成することができる。
【０１５４】
また、所定のマスキング工程（100）、エッチング工程（101）及びマスキング剤除去工程（104）を順次行うことにより、所望する陰極箔（20）が得られるから、陰極箔（20）を容易に且つ確実に製造することができる。
【０１５５】
さらに、陰極箔素材（20A）の非マスキング部（43）にその表面及び裏面からそれぞれ深さ方向に延びた不貫通エッチングピットが形成され、且つ該非マスキング部（43）の厚さ方向中心部に地金部（Ｍ）が残存するように、非マスキング部（43）にエッチング処理を施すことから、こうして得られた陰極箔（20）においては、図１３−Ｂに示すように、その陰極蓄電部（23）の厚さ方向中心部に残存した地金部（Ｍ）と陰極集電部（21）とが互いに金属的に繋がっている。そのため、陰極蓄電部（23）と陰極集電部（21）との間の電気抵抗を大幅に低減することができる。したがって、この陰極箔（20）をコンデンサ（C1）に用いることにより、該コンデンサ（C1）のＥＳＲを更に低減することができる。
【０１５６】
さらに、この陰極箔（20）の製造方法は、所定の切断工程（103）を含んでいるので、１個の陰極箔素材（20A）につき２個の陰極箔（20）（20）を得ることができる。そのため、陰極箔（20）を効率良く得ることができる。
【０１５７】
さらに、本第１実施形態の積層型電解コンデンサ（C1）は次の利点がある。
【０１５８】
陽極箔（10）において、陽極集電部（11）の表面及び裏面には、いずれも、エッチング処理及び化成処理が該陽極集電部（11）の長さ方向の全域に亘って施されておらず、この陽極集電部（11）に陽極用端子（4a）が電気的に接続されているので、陽極集電部（11）と陽極用端子（4a）との間の電気的な接続抵抗を確実に低減することができる。また同じく、陰極箔（20）において、陰極集電部（21）の表面及び裏面には、いずれも、エッチング処理及び化成処理が該陰極集電部（21）の長さ方向の全域に亘って施されておらず、この陰極集電部（21）に陰極用端子（4b）が電気的に接続されているので、陰極集電部（21）と陰極用端子（4b）との間の電気的な接続抵抗を確実に低減することができる。
【０１５９】
さらに、陽極箔（10）において、図２−Ａに示すように、陽極集電部（11）がつづら折りに折り畳まれることによって、当該陽極集電部（11）を構成している第１陽極単位集電部（11a）と第２陽極単位集電部（11b）とが順次積層されていることから、第１陽極単位集電部（11a）と第２陽極単位集電部（11b）とが互いに略面接触状態に当接し、両者の接触面積が増大している。そのため、第１陽極単位集電部（11a）と第２陽極単位集電部（11b）との間の電気抵抗を低減することができる。また同じく、陰極箔（20）において、図２−Ｂに示すように、陰極集電部（21）がつづら折りに折り畳まれることによって、当該陰極集電部（21）を構成している第１陰極単位集電部（21a）と第２陰極単位集電部（21b）とが順次積層されていることから、第１陰極単位集電部（21a）と第２陰極単位集電部（21b）とが互いに略面接触状態に当接し、両者の接触面積が増大している。そのため、第１陰極単位集電部（21a）と第２陰極単位集電部（21b）との間の電気抵抗を低減することができる。よって、積層型電解コンデンサ（C1）のＥＳＲの更なる低減化を図ることができる。
【０１６０】
さらに、第１陽極単位集電部（11a）と第２陽極単位集電部（11b）とが互いに略面接触状態に当接しているので、第１陽極単位集電部（11a）から第２陽極単位集電部（11b）へ（あるいは第２陽極単位集電部（11b）から第１陽極単位集電部（11a）へ）と流れる電流の経路長さを短縮することができる。また同じく、第１陰極単位集電部（21a）と第２陰極単位集電部（21b）とが互いに略面接触状態に当接しているので、第１陰極単位集電部（21a）から第２陰極単位集電部（21b）へ（あるいは第２陰極単位集電部（21b）から第１陰極単位集電部（21a）へ）と流れる電流の経路長さを短縮することができる。
【０１６１】
その上、図１に示すように、互いに隣り合う２個の第１陽極単位集電部（11a）（11a）の間に第２陽極単位集電部（11b）が介在されていることから、この第２陽極単位集電部（11b）が、互いに隣り合う２個の陽極単位蓄電部（13a）（13a）の間に隙間を形成するためのスペーサとして機能する。そのため、互いに隣り合う２個の陽極単位蓄電部（13a）（13a）の間において陰極単位蓄電部（23a）の収まり具合が良いという利点がある。また同じく、互いに隣り合う２個の第１陰極単位集電部（21a）（21a）の間に第２陰極単位集電部（21b）が介在されていることから、この第２陰極単位集電部（21b）が、互いに隣り合う２個の陰極単位蓄電部（23a）（23a）の間に隙間を形成するためのスペーサとして機能する。そのため、互いに隣り合う２個の陰極単位蓄電部（23a）（23a）の間において陽極単位蓄電部（13a）の収まり具合が良いという利点がある。
【０１６２】
さらに、陽極箔（10）の陽極集電部（11）において、図２−Ａに示すように、第１陽極単位集電部（11a）と第２陽極単位集電部（11b）とが順次積層された状態で相互に接合されているから、第１陽極単位集電部（11a）と第２陽極単位集電部（11b）との間の電気抵抗を大幅に低減することができる。また同じく、陰極箔（20）の陰極集電部（21）において、図２−Bに示すように、第１陰極単位集電部（21a）と第２陰極単位集電部（21b）とが順次積層された状態で相互に接合されているから、第１陰極単位集電部（21a）と第２陰極単位集電部（21b）との間の電気抵抗を大幅に低減することができる。よって、コンデンサ（C1）のＥＳＲの更なる低減化を図ることができ、もって高性能のコンデンサ（C1）を提供することできる。
【０１６３】
図１４は、本発明の第２実施形態に係る巻回型電解コンデンサ（C2）の断面図である。このコンデンサ（C2）は、詳述すると巻回型アルミニウム乾式電解コンデンサである。
【０１６４】
このコンデンサ（C2）は、コンデンサ素子（51）と、円筒状ケース（52）と、絶縁材料（例：ゴム）からなる蓋部材（53）と、端子部材としての一対の陽極用外部端子（54a）及び陰極用外部端子（54b）と、を具備している。本第２実施形態では、陽極用外部端子（54a）及び陰極用外部端子（54b）は、詳述するとラグ端子である。
【０１６５】
コンデンサ素子（51）はケース（52）内に収容されており、更にこの状態で、ケース（52）の開口部に蓋部材（53）が装着されて該開口部が閉塞されている。コンデンサ素子（51）には駆動用電解液（図示せず）が含浸されている。なお、（57）は、コンデンサ素子（51）を固定する固定部材である。
【０１６６】
このコンデンサ素子（51）は、図１５に示すように、電極箔としての陽極箔（10）及び陰極箔（20）と、セパレータ（30）とを備えている。陽極箔（10）及び陰極箔（20）は、いずれも、アルミニウム（その合金を含む。以下同じ。）からなる。
【０１６７】
なお本発明では、陽極箔（10）及び陰極箔（20）は、タンタル、ニオブ、チタン等からなるものであっても良い。
【０１６８】
次に、このコンデンサ（C2）のコンデンサ素子（51）の陽極箔（10）、陰極箔（20）及びセパレータ（30）の構成を、それぞれ以下に説明する。
【０１６９】
＜陽極箔（10）の構成＞
陽極箔（10）は、図１５に示すように、展開状態において帯状のものである。この陽極箔（10）の一側縁部には、陽極用外部端子（54a）が電気的に接続される陽極集電部（11）が、該側縁に沿って所定幅で連続して設けられている。また、この陽極箔（10）の陽極集電部（11）よりも他側縁側の部位が陽極蓄電部（13）とされている。
【０１７０】
この陽極箔（10）において、陽極集電部（11）の幅は、例えば２〜１０ｍｍの範囲に設定されている。陽極蓄電部（13）の幅は、例えば３〜２５０ｍｍの範囲に設定されている。
【０１７１】
陽極蓄電部（13）の表面及び裏面には、いずれも、粗面化（拡面化）のためのエッチング処理、及び誘電体層としての酸化皮膜層（41）を形成するための化成処理が順次施されている。
【０１７２】
なお同図において、（40）は、陽極蓄電部（13）の表面及び裏面にそれぞれエッチング処理によって形成されたエッチング部である。このエッチング部（40）には多数の微細な不貫通エッチングピット（図示せず）が形成されている。このエッチング部（40）に、化成処理により生じた酸化皮膜層（41）が形成されている。
【０１７３】
一方、陽極集電部（11）の表面及び裏面には、いずれも、エッチング処理及び化成処理が、該陽極集電部（11）の長さ方向の全域に亘って施されていない。
【０１７４】
さらに、この陽極箔（10）の陽極集電部（11）の一部が切り起こされて陽極接続片部（15）が形成されている。この陽極接続片部（15）は、陽極用内部端子としても機能するものであり、陽極集電部（11）の外側方に突出する状態に折り曲げられている。
【０１７５】
＜陰極箔（20）の構成＞
陰極箔（20）は、図１５に示すように、展開状態において帯状のものである。この陰極箔（20）の一側縁部には、陰極用外部端子（54b）が電気的に接続される陰極集電部（21）が、該側縁に沿って所定幅で連続して設けられている。また、この陰極箔（20）の陰極集電部（21）よりも他側縁側の部位が陰極蓄電部（23）とされている。
【０１７６】
この陰極箔（20）において、陰極集電部（21）の幅は、例えば２〜１０ｍｍの範囲に設定されている。陰極蓄電部（23）の幅は、例えば３〜２５０ｍｍの範囲に設定されている。
【０１７７】
陰極蓄電部（23）の表面及び裏面には、いずれも、エッチング処理が施されているが、化成処理は施されていない。同図において、（40）はエッチング処理により形成されたエッチング部である。
【０１７８】
一方、陰極集電部（21）の表面及び裏面には、いずれも、エッチング処理及び化成処理が、該陰極集電部（21）の長さ方向の全域に亘って施されていない。
【０１７９】
さらに、この陰極箔（20）の陰極集電部（21）の一部が切り起こされて陰極接続片部（25）が形成されている。この陰極接続片部（25）は、陰極用内部端子としても機能するものであり、陰極集電部（21）の外側方に突出する状態に折り曲げられている。
【０１８０】
＜セパレータ（30）の構成＞
セパレータ（30）は、クラフト紙やマニラ紙等の絶縁材料からなり、展開状態において帯状のものである。このパレータ（30）には駆動用電解液が含浸されている。
【０１８１】
而して、本第２実施形態の巻回型電解コンデンサ（C2）のコンデンサ素子（51）は、図１５に示すように、前記陽極箔（10）と前記陰極箔（20）とが両者（10）（20）の間に前記セパレータ（30）を介在させて巻回されることにより、製作されたものである。
【０１８２】
このコンデンサ（C2）では、図１４に示すように、陽極箔（10）の陽極接続片部（15）に陽極用外部端子（54a）がリベット（56）止めによって結合されることにより、陽極接続片部（15）に陽極用外部端子（54a）が電気的に接続されている。また、陰極箔（20）の陰極接続片部（25）に陰極用外部端子（54b）がリベット（56）止めによって結合されることにより、陰極接続片部（25）に陰極用外部端子（54b）が電気的に接続されている。リベット（56）は、金属製であり、例えばアルミニウム製である。
【０１８３】
なお本発明では、陽極接続片部（15）と陽極用外部端子（54a）、並びに陰極接続片部（25）と陰極用外部端子（54b）は、いずれも、リベット止め以外の機械締結（例：カシメ）によって互いに結合されることにより、電気的に接続されていても良いし、溶接（例：スポット溶接、超音波溶接、電子ビーム溶接、レーザ溶接）、摩擦撹拌接合、はんだ付けなどによって互いに結合されることにより、電気的に接続されていても良い。
【０１８４】
而して、このコンデンサ（C2）において、陽極箔（10）は、上記第１実施形態で説明した前記マスキング工程（100）、前記エッチング工程（101）、前記化成工程（102）及び前記マスキング剤除去工程（104）を順次経て、製造される。ただし、この場合、切断工程は行われない。
【０１８５】
陰極箔（20）は、上記第１実施形態で説明した前記マスキング工程（100）、前記エッチング工程（101）、マスキング剤除去工程（104）を順次経て、製造される。ただし、この場合、化成工程及び切断工程は行われない。
【０１８６】
而して、本第２実施形態の巻回型電解コンデンサ（C2）は次の利点がある。
【０１８７】
陽極箔（10）において、陽極集電部（11）の表面及び裏面には、いずれも、エッチング処理及び化成処理が該陽極集電部（11）の長さ方向の全域に亘って施されておらず、この陽極集電部（11）の所定部位に陽極用外部端子（54a）が電気的に接続されているので、陽極集電部（11）と陽極用外部端子（54a）との間の電気的な接続抵抗を確実に低減することができる。また同じく、陰極箔（20）において、陰極集電部（21）の表面及び裏面には、いずれも、エッチング処理及び化成処理が該陰極集電部（21）の長さ方向の全域に亘って施されておらず、この陰極集電部（21）の所定部位に陰極用外部端子（54b）が電気的に接続されているので、陰極集電部（21）と陰極用外部端子（54b）との間の電気的な接続抵抗を確実に低減することができる。
【０１８８】
さらに、陽極用外部端子（54a）が電気的に接続される陽極集電部（10）の部位である陽極接続片部（15）は、図１５に示すように、陽極集電部（11）の一部が切り起こされて形成されたものであるから、この陽極接続片部（15）と陽極集電部（11）とは金属的に繋がっている。よって、陽極接続片部（15）と陽極集電部（11）との間の電気的な接続抵抗を大幅に低減することができる。さらに、この陽極接続片部（15）を容易に形成することができるし、陽極用外部端子（54a）との接続を行い易いという利点がある。
【０１８９】
また同じく、陰極用外部端子（54b）が電気的に接続される陰極集電部（20）の部位である陰極接続片部（25）は、陰極集電部（21）の一部が切り起こされて形成されたものであるから、この陰極接続片部（25）と陰極集電部（21）とは金属的に繋がっている。よって、陰極接続片部（25）と陰極集電部（21）との間の電気的な接続抵抗を大幅に低減することができる。さらに、この陰極接続片部（25）を容易に形成することができるし、陰極用外部端子（54b）との接続を行い易いという利点がある。
【０１９０】
さらに、陽極箔（10）において、陽極蓄電部（13）の厚さ方向中心部に残存した地金部（Ｍ）と陽極集電部（11）とが互いに金属的に繋がっている（図９−Ｂ参照）ので、陽極蓄電部（13）と陽極集電部（11）との間の電気抵抗を大幅に低減することができる。また同じく、陰極箔（20）において、陰極蓄電部（23）の厚さ方向中心部に残存した地金部（Ｍ）と陰極集電部（21）とが互いに金属的に繋がっている（図１３−Ｂ参照）ので、陰極蓄電部（23）と陰極集電部（21）との間の電気抵抗を大幅に低減することができる。よって、コンデンサ（C2）のＥＳＲの更なる低減化を図ることができる。
【０１９１】
以上で、本発明の幾つかの実施形態を説明したが、本発明はこれらの実施形態に限定されるものではなく、様々に設定変更可能である。
【０１９２】
例えば、上記実施形態に係るコンデンサは、乾式電解コンデンサであるが、本発明に係るコンデンサは、固体電解コンデンサであっても良いし、これら以外の種類のコンデンサであっても良い。
【０１９３】
また、本発明に係るコンデンサ及び電極箔は、交流用のものであっても良いし、直流用のものであっても良い。
【産業上の利用可能性】
【０１９４】
この発明は、乾式電解コンデンサ、固体電解コンデンサ等のコンデンサ用の電極箔の製造方法、コンデンサ用陽極箔の製造方法、コンデンサ用電極箔、コンデンサ用陽極箔、積層型電解コンデンサ及び巻回型電解コンデンサに利用可能である。
【図面の簡単な説明】
【０１９５】
【図１】本発明の第１実施形態に係る積層型電解コンデンサの断面図である。
【図２−Ａ】同コンデンサのコンデンサ素子の斜視図である。
【図２−Ｂ】同コンデンサのコンデンサ素子の、別の角度から見た斜視図である。
【図３】同コンデンサのコンデンサ素子を陽極箔と陰極箔とセパレータとに分解した斜視図である。
【図４】同コンデンサの陽極箔の製造工程を示すブロック図である。
【図５−Ａ】マスキング工程後の陽極箔素材の平面図である。
【図５−Ｂ】図５−Ａ中のＡ−Ａ線断面図である。
【図６−Ａ】エッチング工程後の陽極箔素材の平面図である。
【図６−Ｂ】図６−Ａ中のＢ−Ｂ線断面図である。
【図７−Ａ】化成工程後の陽極箔素材の平面図である。
【図７−Ｂ】図７−Ａ中のＣ−Ｃ線断面図である。
【図８】切断工程後の陽極箔素材の平面図である。
【図９−Ａ】マスキング剤除去工程後の陽極箔素材の平面図である。
【図９−Ｂ】図９−Ａ中のＤ−Ｄ線断面図である。
【図１０】同コンデンサの陰極箔の製造工程を示すブロック図である。
【図１１−Ａ】エッチング工程後の陰極箔素材の平面図である。
【図１１−Ｂ】図１１−Ａ中のＥ−Ｅ線断面図である。
【図１２】切断工程後の陰極箔素材の平面図である。
【図１３−Ａ】マスキング剤除去工程後の陰極箔素材の平面図である。
【図１３−Ｂ】図１３−Ａ中のＦ−Ｆ線断面図である。
【図１４】本発明の第２実施形態に係る巻回型電解コンデンサの断面図である。
【図１５】同コンデンサのコンデンサ素子を陽極箔と陰極箔とセパレータとに分解した斜視図である。
【符号の説明】
【０１９６】
C1：積層型電解コンデンサ
１：コンデンサ素子
4a：陽極用端子（陽極用端子部材）
4b：陰極用端子（陰極用端子部材）
10：陽極箔（電極箔）
10A：陽極箔素材（電極箔素材）
11：陽極集電部
11a：第１陽極単位集電部
11b：第２陽極単位集電部
13：陽極蓄電部
13a：陽極単位蓄電部
15：陽極端子接続片部
20：陰極箔（電極箔）
20A：陰極箔素材（電極箔素材）
21：陰極集電部
21a：第１陰極単位集電部
21b：第２陰極単位集電部
23：陰極蓄電部
23a：陰極単位蓄電部
25：陰極端子接続片部
30：セパレータ
40：エッチング部
41：酸化皮膜層
42：マスキング部
42a：マスキング層
43：非マスキング部
Ｍ：地金部
Ｌ：切断予定線
Ｊ：接合部
C1：巻回型電解コンデンサ
51：コンデンサ素子
54a：陽極用外部端子（陽極用端子部材）
54b：陰極用外部端子（陰極用端子部材）
【図１】
2005340794.tif 000003
【図２−Ａ】
2005340794.tif 000004
【図２−Ｂ】
2005340794.tif 000005
【図３】
2005340794.tif 000006
【図４】
2005340794.tif 000007
【図５−Ａ】
2005340794.tif 000008
【図５−Ｂ】
2005340794.tif 000009
【図６−Ａ】
2005340794.tif 000010
【図６−Ｂ】
2005340794.tif 000011
【図７−Ａ】
2005340794.tif 000012
【図７−Ｂ】
2005340794.tif 000013
【図８】
2005340794.tif 000014
【図９−Ａ】
2005340794.tif 000015
【図９−Ｂ】
2005340794.tif 000016
【図１０】
2005340794.tif 000017
【図１１−Ａ】
2005340794.tif 000018
【図１１−Ｂ】
2005340794.tif 000019
【図１２】
2005340794.tif 000020
【図１３−Ａ】
2005340794.tif 000021
【図１３−Ｂ】
2005340794.tif 000022
【図１４】
2005340794.tif 000023
【図１５】
2005340794.tif 000024